(57)【特許請求の範囲】
【請求項１】
ベンジルアルコール、及びベンジルアルコールのエチレンオキシドｎモル付加物（ｎは１〜１０である）を含有するフロアーポリッシュ除去剤組成物。
【請求項２】
上記ベンジルアルコールのエチレンオキシドｎモル付加物（ｎは１〜１０である）の含有量が、ベンジルアルコール１００重量部に対して、１０〜１０００重量部である、請求項１記載のフロアーポリッシュ除去剤組成物。
【請求項３】
アミン類を含有する、請求項１又は２記載のフロアーポリッシュ除去剤組成物。
【発明の詳細な説明】
【０００１】
【発明の属する技術分野】
本発明は、フロアーポリッシュ除去剤組成物に関し、更に詳細には、除去性の優れたフロアーポリッシュ除去剤組成物に関する。
【０００２】
【従来の技術及び発明が解決しようとする課題】
近年、オフィスビル及び店舗等の近代化に伴い、明るい室内の美観を引き立てるための美しい床仕上げ剤としてのフロアーポリッシュに対する要求性能は高まりつつある。このようなフロアーポリッシュとしては、一般に合成樹脂を有効成分とする、合成樹脂エマルション系ポリッシュが広く用いられている。このような合成樹脂エマルション系ポリッシュは、塗布後放置乾燥するだけで合成樹脂皮膜を形成し床面に光沢が出るものであり、近年においては広く用いられている。
上記合成樹脂エマルション系ポリッシュを塗布した床面は、時間の経過により、歩行によるすり傷や汚れがつき、美観が損なわれるため、ポリッシュ皮膜を傷めない専用洗剤を用い、ポリッシャーにポリッシュ皮膜を損傷させない程度のパッドを付けて床面の汚れを洗浄し、合成樹脂エマルション系ポリッシュを１〜２回塗布し美観を回復することが行われている。しかし、この操作を繰り返すだけでは美観を回復することができないため、フロアーポリッシュ除去剤を用いて合成樹脂エマルション系ポリッシュを完全に除去して、新たに合成樹脂エマルション系ポリッシュを３〜５回塗布することが一般に行われる。
【０００３】
上記目的に用いられるフロアーポリッシュ除去剤として、例えば特開昭６３−１６８４９８号公報には、シクロヘキシルアミンの酸化エチレン付加物及び特定のグリコール系溶媒を水に溶解してなるフロアーポリッシュ除去剤が、また、特開平２−２７４８００号公報には、フェノールエチレンオキシド付加物、グリコール系及びアルコール系溶媒、及びエタノールアミンを含有するフロアーポリッシュ除去剤が開示されている。
上記公報に開示されたフロアーポリッシュ除去剤によれば、合成樹脂エマルション系ポリッシュの除去性の多少の向上は得られる。
また、特開平９−２１４６８７号公報には、特定の水溶性有機溶媒、ベンジルアルコール等を含有するフロアーポリッシュ用除去剤組成物が開示されている。該公報に開示されたフロアーポリッシュ用除去剤組成物によれば、フロアーポリッシュの除去性の向上は達成されるが、除去性能の更に向上したフロアーポリッシュ除去剤の開発が望まれている。
従って、本発明の目的は、フロアーポリッシュの除去性に優れ、かつ除去した皮膜の水への分散性に優れたたフロアーポリッシュ除去剤組成物を提供することにある。
【０００４】
【課題を解決するための手段】
本発明者らは、鋭意検討した結果、ベンジルアルコール及びベンジルアルコールのエチレンオキシド付加物を含有するフロアーポリッシュ除去剤組成物が上記目的を達成し得ることを知見した。
本発明は、上記知見に基づいてなされたもので、ベンジルアルコール、及びベンジルアルコールのエチレンオキシドｎモル付加物（ｎは１〜１０である）を含有するフロアーポリッシュ除去剤組成物を提供するものである。
【０００５】
【発明の実施の形態】
以下、本発明のフロアーポリッシュ除去剤組成物について詳述する。
本発明のフロアーポリッシュ除去剤組成物は、ベンジルアルコール、及びベンジルアルコールのエチレンオキシドｎモル付加物を含有する。
本発明において用いられるベンジルアルコールは、合成樹脂エマルション系フロアーポリッシュの皮膜への溶解性を改善する効果を有し、通常、フロアーポリッシュ除去剤組成物中に好ましくは１０〜９０重量％程度、更に好ましくは１０〜４０重量％程度含有される。
次に、本発明のフロアーポリッシュ除去剤組成物中に含有される、ベンジルアルコールのエチレンオキシドｎモル付加物について説明する。本発明においては、上記ｎは１〜１０であり、好ましくは２〜５であり、更に好ましくは２〜３である。ｎが１０を超えたものを用いると、除去力が低下する。また、ベンジルアルコールのエチレンオキシドｎモル付加物の使用量は、ベンジルアルコール１００重量部に対し、好ましくは１０〜１０００重量部であり、更に好ましくは５０〜６００重量部であり、最も好ましくは１５０〜３００重量部である。ベンジルアルコール１００重量部に対するベンジルアルコールのエチレンオキシドｎモル付加物の使用量が１０重量部未満であると、一部のフロアーポリッシュを除去する際に凝集物が生じたり、除去廃液の水に対する溶解性が悪くなる場合がある。また、１０００重量部を超えると、フロアーポリッシュの除去性が低下する場合がある。
【０００６】
本発明のフロアーポリッシュ除去剤組成物は、上記ベンジルアルコール、及びベンジルアルコールのエチレンオキシドｎモル付加物が水に分散したものである。本発明に用いられる水としては特に制限はなく、精製水、蒸留水及び水道水等を用いることができる。
【０００７】
本発明のフロアーポリッシュ除去剤組成物には、通常のフロアーポリッシュ除去剤組成物に添加される添加剤を添加してもよい。このような添加剤としては、例えば、アルカノールアミン（モノエタノールアミン及びモノプロパノールアミン等）等のアミン類；水酸化ナトリウム、水酸化カリウム及びメタ珪酸ナトリウム等の無機アルカリ；グリコール系、アルコール系及びプロピレン系等の有機溶剤；界面活性剤；可溶化剤等が挙げられる。また、作業性向上のために染料、消泡剤及び金属封鎖剤等を添加することもできる。上記添加剤を添加する場合、その添加量は、好ましくはフロアーポリッシュ除去剤組成物の全重量の５〜５０重量％である。
【０００８】
本発明のフロアーポリッシュ除去剤組成物は高濃縮した状態で保存することができる。本発明のフロアーポリッシュ除去剤組成物は原液のまま用いることもでき、使用時に、例えば水で５０倍以下に希釈して用いてもよい。希釈して用いる場合には、ベンジルアルコールの含有量が、好ましくはフロアーポリッシュ除去剤組成物の全重量の０．５〜５０重量％、更に好ましくは１〜１０重量％となるように希釈する。希釈した本発明のフロアーポリッシュ除去剤組成物により床面の皮膜を除去するには、モップ等を用いて床面にむらなく塗布し、除去用のパッドを取り付けたポリッシャーを使用し、次いで、汚水を取り去ることにより皮膜を除去することができる。
【０００９】
【実施例】
以下、本発明を実施例により更に詳細に説明する。なお、本発明の範囲は、かかる実施例に限定されないことはいうまでもない。
実施例１〜６及び比較例１〜２
表１（実施例１〜６）及び表２（比較例１及び２）に示す組成のフロアーポリッシュ除去剤組成物を作製した。
【００１０】
【表１】
0004447085.tif 000002
【００１１】
【表２】
0004447085.tif 000003
【００１２】
得られたフロアーポリッシュ除去剤組成物について、下記〔フロアーポリッシュ除去剤組成物の評価基準〕に従って、それぞれ評価を行った。
〔フロアーポリッシュ除去剤組成物の評価基準〕
ＪＩＳ  Ｋ  ３９２０の除去性（精密性）に準じて以下のように評価を行った。
▲１▼試験片の調製
黒色コンポジションタイルに、表３に示す組成の水性ポリマータイプフロアーポリッシュを塗布した。塗布方法は、１回当たりの塗布量を１０±２ｇ／ｍ2とし、ガーゼを用いて１０回塗布し、塗布後、８０℃の恒温槽に１００時間放置し、タイルを１５ｃｍ×５ｃｍに切断したものを試験片とした。
▲２▼評価方法
▲１▼で得られた試験片に、実施例１〜６及び比較例１〜２で得られたフロアーポリッシュ除去剤組成物を１．５ｍｌずつ塗布した。塗布した後５分間放置し、ガードナーウォッシャビリティーテスターで２０往復させた。次いで、流水にて十分にすすぎ、乾燥させ、ポリッシュ皮膜がどの程度除去されたかを面積により判定し、下記評価基準に従って評価を行い、その結果を表４に示した。
○：皮膜が完全に除去できた（面積の１００％が除去された）
△：皮膜が大部分除去できた（面積の８０％以上が除去された）
×：皮膜が一部分のみ除去できた（除去されたのは面積の８０％未満である）
【００１３】
【表３】
0004447085.tif 000004
【００１４】
表３において、水性ポリウレタン、アクリルエマルション、スチレンマレイン酸アンモニア液、ポリエチレンワックスエマルション及び炭酸亜鉛アンモニア水溶液は以下のものを用いた。
水性ポリウレタン：米国BF Goodrich社製  商品名サンキュア１８１８：固形分３５％、ｐＨ（２５℃）８．５、１００モジュラス267kg/cm2  、引張強度359kg/cm2、伸長度２５０％の水性ポリウレタン
アクリルエマルション：モノマー組成〔メタクリル酸１０％、ブチルアクリレート３０％、メチルメタクリレート６０％〕よりなり、ラウリル硫酸ナトリウムを用いる常用の乳化重合法により得られた、酸価６６、有効成分（樹脂分と乳化剤との和）４０％のポリアクリル樹脂エマルション
スチレンマレイン酸アンモニア液：米国アルコケミカル社製  商品名ＳＭＡ２６２５Ａ、酸価２２０、分子量１９００のアンモニア水を用いて溶解した有効成分２０％の水溶液
ポリエチレンワックスエマルション：米国アライドケミカル社製  酸化タイプのポリエチレンワックス、商品名Ａｃ−６２９、酸価１６、軟化点１０４℃、針入度５．５（ＡＳＴＭ  Ｄ−５）で非イオン界面活性剤を用いて乳化させた有効成分２０％のポリエチレンワックスエマルション
炭酸亜鉛アンモニア水溶液：酸化亜鉛１０重量％、２８％アンモニア水１８重量％、炭酸アンモン１８重量％、水５４重量％よりなる、亜鉛として８．０３重量％を含有する酸亜鉛アンモニア溶液
【００１５】
【表４】
0004447085.tif 000005
*除去物が凝集した。
【００１６】
【発明の効果】
以上、詳述した通り、本発明のフロアーポリッシュ除去剤組成物は、ベンジルアルコール、及びベンジルアルコールのエチレンオキシドｎモル付加物（ｎは１〜１０である）を含有することにより、除去性に優れたものとなる。